(57)【要約】【課題】シクロオレフィン樹脂フィルム基材とハードコート層との密着性が高く、かつ、耐ブロッキング性に優れる、透明導電性フィルム用の長尺のハードコートフィルムの製造方法を提供する。【解決手段】シクロオレフィン樹脂フィルム基材２の一方の面に、ハードコート層３を形成するものであり、シクロオレフィン樹脂フィルム基材２の一方の面を、窒素ガス雰囲気下でコロナ処理するコロナ処理工程と、そのコロナ処理工程の前後いずれかの工程であって、前記一方の面を、有機溶剤によって洗浄する洗浄工程と、それらコロナ処理工程および洗浄工程の後の工程であって、少なくともバインダーおよび複数の微粒子４、４を含むハードコート層用塗工液を、前記一方の面に塗工する塗工工程とを有する。【選択図】  図１
2018043236.tif 000002
【特許請求の範囲】
【請求項１】
透明な長尺のシクロオレフィン樹脂フィルム基材の一方の面にのみハードコート層を有する、透明導電性フィルム用の長尺のハードコートフィルムの製造方法であって、
前記シクロオレフィン樹脂フィルム基材の一方の面を、窒素ガス雰囲気下でコロナ処理するコロナ処理工程と、そのコロナ処理工程の前後いずれかの工程であって、前記一方の面を、有機溶剤によって洗浄する洗浄工程と、それらコロナ処理工程および洗浄工程の後の工程であって、少なくともバインダーおよび複数の微粒子を含むハードコート層用塗工液を、前記一方の面に塗工する塗工工程とを有して、それら工程により、前記一方の面にハードコート層を形成する、透明導電性フィルム用の長尺のハードコートフィルムの製造方法。
【請求項２】
透明な長尺のシクロオレフィン樹脂フィルム基材の両面にハードコート層を有する、透明導電性フィルム用の長尺のハードコートフィルムの製造方法であって、
前記シクロオレフィン樹脂フィルム基材の一方の面を、窒素ガス雰囲気下でコロナ処理する第１のコロナ処理工程と、その第１のコロナ処理工程の前後いずれかの工程であって、前記一方の面を、有機溶剤によって洗浄する第１の洗浄工程と、それら第１のコロナ処理工程および第１の洗浄工程の後の工程であって、ハードコート層用塗工液を、前記一方の面に塗工する第１の塗工工程とを有して、それら工程により、前記一方の面に第１のハードコート層を形成し、
前記シクロオレフィン樹脂フィルム基材の他方の面を、窒素ガス雰囲気下でコロナ処理する第２のコロナ処理工程と、その第２のコロナ処理工程の前後いずれかの工程であって、前記他方の面を、有機溶剤によって洗浄する第２の洗浄工程と、それら第２のコロナ処理工程および第２の洗浄工程の後の工程であって、ハードコート層用塗工液を、前記他方の面に塗工する第２の塗工工程とを有して、それら工程により、前記他方の面に第２のハードコート層を形成するものであって、
前記第１の塗工工程と前記第２の塗工工程の少なくとも一方の塗工工程におけるハードコート層用塗工液は、少なくともバインダーおよび複数の微粒子を含み、また、
前記第１の塗工工程と前記第２の塗工工程の少なくとも一方の塗工工程における塗工は、前記シクロオレフィン樹脂フィルム基材の全幅に行う、透明導電性フィルム用の長尺のハードコートフィルムの製造方法。
【請求項３】
前記洗浄工程は、前記シクロオレフィン樹脂フィルム基材の一方の面である表面に、有機溶剤を１〜２０ｇ／ｍ2塗工し、その塗工の後またはその塗工と同時に、その塗工した有機溶剤を掻き取り、その表面を乾燥する、請求項１に記載の透明導電性フィルム用の長尺のハードコートフィルムの製造方法。
【請求項４】
前記コロナ処理工程は、前記窒素ガス雰囲気下における酸素濃度が、５０００ｐｐｍ以下で、放電量が、１０〜１００Ｗ・ｍｉｎ／ｍ2の範囲にある、請求項１または３に記載の透明導電性フィルム用の長尺のハードコートフィルムの製造方法。
【請求項５】
前記第１の洗浄工程および前記第２の洗浄工程は、前記シクロオレフィン樹脂フィルム基材の一方の面あるいは他方の面である表面に、有機溶剤を１〜２０ｇ／ｍ2塗工し、その塗工の後またはその塗工と同時に、その塗工した有機溶剤を掻き取り、その表面を乾燥する、請求項２に記載の透明導電性フィルム用の長尺のハードコートフィルムの製造方法。
【請求項６】
前記第１のコロナ処理工程および前記第２のコロナ処理工程は、前記窒素ガス雰囲気下における酸素濃度が、５０００ｐｐｍ以下で、放電量が、１０〜１００Ｗ・ｍｉｎ／ｍ2の範囲にある、請求項２または５に記載の透明導電性フィルム用の長尺のハードコートフィルムの製造方法。
【発明の詳細な説明】
【技術分野】
【０００１】
この発明は、透明な長尺のシクロオレフィン樹脂フィルムを基材として用いる、透明導電性フィルム用の長尺のハードコートフィルムの製造方法に関するものである。
【背景技術】
【０００２】
シクロオレフィン樹脂フィルムは、耐熱性、耐薬品性、低透湿性、高透明性等の優れた特性があり、光学用途のみでなく、様々な分野で利用されている。しかし、シクロオレフィン樹脂フィルムはその耐傷性（ａｎｔｉ−ｓｃｒａｔｃｈ）の低さの他、滑り性（ｓｌｉｐ  ｐｒｏｐｅｒｔｉｅｓ）も悪いため、長尺でのハンドリングや巻き取りが難しいという欠点がある。また、前記の滑り性が悪いという欠点から通常シクロオレフィン樹脂フィルムは保護フィルムを貼合せた状態で巻き取られており、その形状で運搬、保管されている。
【０００３】
そこで、前記の耐傷性の問題を改良するために、シクロオレフィン樹脂フィルム表面に、アクリル樹脂などを用いたハードコート層をコーティングし、表面硬度を高めることで傷をつきにくくする方法が提案された。しかし、シクロオレフィン樹脂フィルムは、ハードコートなどの樹脂との密着性が悪かった。しかも、ハードコート層をコーティングする工程の前に、シクロオレフィン樹脂フィルムから保護フィルムを剥がす工程が必要であって、その過程で、保護フィルムの粘着剤成分や、保護フィルムに付着していた異物等がシクロオレフィン樹脂フィルムの表面に残ることがあり、それがハードコート層のピンホールや異物による欠陥が発生し、外観不良となる原因となっていた。
【０００４】
一方、特許文献１において、シクロオレフィン樹脂フィルムと偏光子とを接着するに当たって、その接着性を向上させるために、シクロオレフィン樹脂フィルムの偏光子が接着される面に、コロナ処理（コロナ放電処理）を施し、その後に水洗する方法が提案されている。
【先行技術文献】
【特許文献】
【０００５】
【特許文献１】特開２０１２−１５５１４７号公報
【発明の概要】
【発明が解決しようとする課題】
【０００６】
しかし、シクロオレフィン樹脂フィルムとその上のハードコート層との密着性を改良するためにコロナ放電を利用することについては、具体的な方法は知られておらず、検討すべき対象となっていた。また、コロナ放電により表面の改質されたシクロオレフィン樹脂フィルム同士が接触すると、容易に密着し、ブロッキングが発生してしまい、ロール・トゥ・ロール（ｒｏｌｌ  ｔｏ  ｒｏｌｌ）で長尺加工する際に問題であった。
【０００７】
この発明は、上記した従来の欠点を解決するためになされたものであり、その目的とするところは、シクロオレフィン樹脂フィルム基材とハードコート層との密着性が高まるとともに、外観不良が抑えられ、かつ、耐ブロッキング性（ａｎｔｉ−ｂｌｏｃｋｉｎｇ）に優れる、透明導電性フィルム用の長尺のハードコートフィルムの製造方法を提供することにある。
【課題を解決するための手段】
【０００８】
この発明に係る透明導電性フィルム用の長尺のハードコートフィルムの製造方法は、前記目的を達成するために、次の構成からなる。すなわち、
請求項１に記載の発明に係る透明導電性フィルム用の長尺のハードコートフィルムの製造方法は、透明な長尺のシクロオレフィン樹脂フィルム基材の一方の面にのみハードコート層を有する、長尺のハードコートフィルムの製造方法である。このハードコートフィルムの製造方法は、前記シクロオレフィン樹脂フィルム基材の一方の面を、窒素ガス雰囲気下でコロナ処理するコロナ処理工程と、そのコロナ処理工程の前後いずれかの工程であって、前記一方の面を、有機溶剤によって洗浄する洗浄工程と、それらコロナ処理工程および洗浄工程の後の工程であって、少なくともバインダーおよび複数の微粒子を含むハードコート層用塗工液を、前記一方の面に塗工する塗工工程とを有して、それら工程により、前記一方の面にハードコート層を形成する。
【０００９】
この長尺のハードコートフィルムの製造方法によると、ハードコート層は、シクロオレフィン樹脂フィルム基材の一方の面にのみ設けられる。そして、ハードコート層用塗工液をシクロオレフィン樹脂フィルム基材の一方の面に塗工する塗工工程に先立ち、コロナ処理と、有機溶剤による洗浄が行われることから、シクロオレフィン樹脂フィルム基材とハードコート層との密着性が高まるとともに、外観不良が抑えられる。また、ハードコート層用塗工液に複数の微粒子が含まれる結果、その微粒子が含まれたハードコート層を有するハードコートフィルムは、耐ブロッキング性が向上する。そして、ハードコート層がシクロオレフィン樹脂フィルム基材の一方の面にのみ設けられることで、塗工工程での塗工が、未塗工部分が生じる場合であっても、その未塗工部分に露出するコロナ処理での改質部が、ハードコートフィルムを巻き取ったとき、互いに接触することがなく、このため、改質部同士の接触によるブロッキングを避けることができる。
【００１０】
また、請求項２に記載の発明に係る透明導電性フィルム用の長尺のハードコートフィルムの製造方法は、透明な長尺のシクロオレフィン樹脂フィルム基材の両面にハードコート層を有する、長尺のハードコートフィルムの製造方法である。このハードコートフィルムの製造方法は、前記シクロオレフィン樹脂フィルム基材の一方の面に第１のハードコート層を形成し、他方の面に第２のハードコート層を形成する。第１のハードコート層の形成においては、前記シクロオレフィン樹脂フィルム基材の一方の面を、窒素ガス雰囲気下でコロナ処理する第１のコロナ処理工程と、その第１のコロナ処理工程の前後いずれかの工程であって、前記一方の面を、有機溶剤によって洗浄する第１の洗浄工程と、それら第１のコロナ処理工程および第１の洗浄工程の後の工程であって、ハードコート層用塗工液を、前記一方の面に塗工する第１の塗工工程とを有して、それら工程により、前記一方の面に第１のハードコート層を形成する。第２のハードコート層の形成においては、前記シクロオレフィン樹脂フィルム基材の他方の面を、窒素ガス雰囲気下でコロナ処理する第２のコロナ処理工程と、その第２のコロナ処理工程の前後いずれかの工程であって、前記他方の面を、有機溶剤によって洗浄する第２の洗浄工程と、それら第２のコロナ処理工程および第２の洗浄工程の後の工程であって、ハードコート層用塗工液を、前記他方の面に塗工する第２の塗工工程とを有して、それら工程により、前記他方の面に第２のハードコート層を形成する。ここで、前記第１の塗工工程と前記第２の塗工工程の少なくとも一方の塗工工程におけるハードコート層用塗工液は、少なくともバインダーおよび複数の微粒子を含む。そして、前記第１の塗工工程と前記第２の塗工工程の少なくとも一方の塗工工程における塗工は、前記シクロオレフィン樹脂フィルム基材の全幅に行う。
【００１１】
この長尺のハードコートフィルムの製造方法によると、ハードコート層は、シクロオレフィン樹脂フィルム基材の両面に設けられる。そして、ハードコート層用塗工液をシクロオレフィン樹脂フィルム基材の一方の面とか他方の面に塗工する塗工工程に先立ち、コロナ処理と、有機溶剤による洗浄が行われることから、シクロオレフィン樹脂フィルム基材２とハードコート層との密着性が高まるとともに、外観不良が抑えられる。また、第１の塗工工程と第２の塗工工程の少なくとも一方の塗工工程におけるハードコート層用塗工液に複数の微粒子が含まれる結果、その微粒子が含まれたハードコート層を有するハードコートフィルムは、耐ブロッキング性が向上する。そして、第１の塗工工程と第２の塗工工程の少なくとも一方の塗工工程における塗工が、シクロオレフィン樹脂フィルム基材の全幅に対して行われることで、いずれかの塗工工程における塗工が、未塗工部分が生じる場合であっても、その未塗工部分に露出するコロナ処理での改質部が、ハードコートフィルムを巻き取ったとき、互いに接触することがなく、このため、改質部同士の接触によるブロッキングを避けることができる。
【００１２】
また、請求項３に記載の発明に係る透明導電性フィルム用の長尺のハードコートフィルムの製造方法は、請求項１に記載の製造方法において、前記洗浄工程は、前記シクロオレフィン樹脂フィルム基材の一方の面である表面に、有機溶剤を１〜２０ｇ／ｍ2塗工し、その塗工の後またはその塗工と同時に、その塗工した有機溶剤を掻き取り、その表面を乾燥する。
【００１３】
また、請求項４に記載の発明に係る透明導電性フィルム用の長尺のハードコートフィルムの製造方法は、請求項１または３に記載の製造方法において、前記コロナ処理工程は、前記窒素ガス雰囲気下における酸素濃度が、５０００ｐｐｍ以下で、放電量が、１０〜１００Ｗ・ｍｉｎ／ｍ2の範囲にある。
【００１４】
また、請求項５に記載の発明に係る透明導電性フィルム用の長尺のハードコートフィルムの製造方法は、請求項２に記載の製造方法において、前記第１の洗浄工程および前記第２の洗浄工程は、前記シクロオレフィン樹脂フィルム基材の一方の面あるいは他方の面である表面に、有機溶剤を１〜２０ｇ／ｍ2塗工し、その塗工の後またはその塗工と同時に、その塗工した有機溶剤を掻き取り、その表面を乾燥する。
【００１５】
また、請求項６に記載の発明に係る透明導電性フィルム用の長尺のハードコートフィルムの製造方法は、請求項２または５に記載の製造方法において、前記第１のコロナ処理工程および前記第２のコロナ処理工程は、前記窒素ガス雰囲気下における酸素濃度が、５０００ｐｐｍ以下で、放電量が、１０〜１００Ｗ・ｍｉｎ／ｍ2の範囲にある。
【発明の効果】
【００１６】
この発明に係る透明導電性フィルム用の長尺のハードコートフィルムの製造方法によれば、塗工工程に先立ち、コロナ処理と有機溶剤による洗浄を行い、塗工液に複数の微粒子を含めることで、シクロオレフィン樹脂フィルム基材とハードコート層との密着性が高まるとともに、外観不良が抑えられ、かつ、耐ブロッキング性に優れた長尺のハードコートフィルムを製造することができる。
【図面の簡単な説明】
【００１７】
【図１】この発明の第一の実施の形態の、ハードコートフィルムを示す模式図である。
【図２】この発明の第二の実施の形態の、ハードコートフィルムを示す模式図である。
【図３】この発明の他の実施の形態の、透明導電性フィルムを示す模式図である。
【図４】この発明のさらに他の実施の形態の、透明導電性フィルムを示す模式図である。
【発明を実施するための形態】
【００１８】
以下、この発明に係る透明導電性フィルム用の長尺のハードコートフィルムの製造方法を実施するための形態を図面に基づいて説明する。
【００１９】
図１は、本発明の第一の実施の形態を示す。図中符号１は、透明導電性フィルム用の長尺のハードコートフィルムを示す。
【００２０】
このハードコートフィルム１は、透明な長尺のシクロオレフィン樹脂フィルム基材２の一方の面にのみハードコート層３を有する。そこで、このハードコートフィルム１の製造方法は、シクロオレフィン樹脂フィルム基材２の一方の面を、窒素ガス雰囲気下でコロナ処理（コロナ放電処理）するコロナ処理工程と、そのコロナ処理工程の前後いずれかの工程であって、前記一方の面を、有機溶剤によって洗浄する洗浄工程と、それらコロナ処理工程および洗浄工程の後の工程であって、少なくともバインダー（ｂｉｎｄｅｒ  ｃｏｍｐｏｎｅｎｔ）および複数の微粒子４、４を含むハードコート層用塗工液を、前記一方の面に塗工する塗工工程とを有して、それら工程（つまり、コロナ処理工程、洗浄工程および塗工工程）により、前記一方の面にハードコート層３を形成する。
【００２１】
詳細には、洗浄工程は、シクロオレフィン樹脂フィルム基材２の一方の面である表面に、有機溶剤を１〜２０ｇ／ｍ2塗工し、その塗工の後またはその塗工と同時に、その塗工した有機溶剤を掻き取り、その表面を乾燥する。そして、コロナ処理工程は、窒素ガス雰囲気下における酸素濃度が、５０００ｐｐｍ以下で、放電量が、１０〜１００Ｗ・ｍｉｎ／ｍ2の範囲にある。
【００２２】
具体的には、ハードコートフィルム１の基材２となるシクロオレフィン樹脂フィルムは、耐熱性、耐薬品性、低透湿性、高透明性等の優れた特性を持つ。ここで、シクロオレフィン樹脂は、シクロオレフィンを骨格とするモノマー構造のある樹脂であれば、特に限定されず、例えば、シクロオレフィンポリマー（ＣＯＰ）や、シクロオレフィンと他のオレフィンとの共重合体の構造をもつシクロオレフィンコポリマー（ＣＯＣ）などがある。
【００２３】
上記のシクロオレフィンは、多環構造のシクロオレフィンと単環構造のシクロオレフィンが一般的に知られている。多環構造のシクロオレフィンの一例としては、ノルボルネン、メチルノルボルネン、ヘキシルノルボルネン、シクロヘキシルノルボルネン、ビニルノルボルネン、テトラシクロドデセン、メチルテトラシクロドデセン、シクロヘキシルテトラシクロドデセン、ビニルテトラシクロドデセン、シクロヘキセニルテトラシクロドデセン、フェニルテトラシクロドデセン、ジシクロペンタジエン、メチルジシクロペンタジエン、ジメチルジシクロペンタジエン、ジヒドロジシクロペンタジエンなどの複数の環構造を持つ、環状炭化水素がある。また、単環構造のシクロオレフィンとしては、シクロペンテン、シクロヘキセン、シクロオクテン、シクロデセン、シクロドデセン、シクロオクタジエンなどの１つの環状構造を持つ、環状炭化水素がある。
【００２４】
シクロオレフィン樹脂フィルム基材２は、１０〜５００μｍの厚みが好ましく、１０〜２００μｍの厚みがより好ましく、２０〜１００μｍの厚みがさらに好ましい。シクロオレフィン樹脂フィルム基材２の厚さが１０μｍよりも薄い場合は、シクロオレフィン樹脂フィルム基材２の強度が不足し、フィルム基材２の搬送中に断裂したり、しわの発生を誘発するなどの、取り扱いが困難になる問題が生じることがある。また、シクロオレフィン樹脂フィルム基材２の厚さが５００μｍよりも厚い場合は、１巻に巻き取れる長さが短くなるなど、コストの面から不利になる。
【００２５】
洗浄工程は、シクロオレフィン樹脂フィルム基材２の表面に付着している異物や、ハードコート層用塗工液を塗工する前にシクロオレフィン樹脂フィルム基材２から保護フィルムを剥がしたときの粘着剤の成分等を除去するために行う。ここで、洗浄工程は、従来から知られている、空気を吹き付けて異物を飛ばす、あるいは粘着ロール等で表面をクリーニングする、などの方法では、フィルムの搬送や巻状態で保管されることにより圧着してしまった異物を取り除くのは難しく、また水で洗浄する等の方法では、異物の中でも、特に付着している粘着剤成分を除去することは難しいため、有機溶剤を用いて洗浄する。用いる有機溶剤は、粘着剤成分を溶解あるいは膨潤させるものが好ましい。溶解度パラメーターδは７〜１５の範囲の有機溶剤であることが好ましく、δが８〜１２の範囲の有機溶剤がより好ましい。また、有機溶剤は、シクロオレフィン樹脂フィルム基材２を溶解または膨潤させるもの、あるいは形状や外観に変化を与えるものであっても良い。
【００２６】
溶解度パラメーターδが７〜１５の範囲の有機溶剤としては、例えば、アセトン、メチルイソブチルケトン（ＭＩＢＫ）、メチルエチルケトン（ＭＥＫ）、シクロヘキサノン（アノン）のようなケトン系の有機溶剤、ｎ−ヘキサン、ｎ−ヘプタン、シクロヘキサン、メチルシクロヘキサン、エチルシクロヘキサンのような炭化水素系の有機溶剤、トルエン、キシレンのような芳香族系の有機溶剤、ジエチルエーテル、テトラヒドロフラン（ＴＨＦ）のようなエーテル系の有機溶剤、イソプロピルアルコール（ＩＰＡ）、イソブチルアルコール（ＩＢＡ）、ｎ−ブチルアルコールのようなアルコール系有機溶剤、酢酸エチル、酢酸イソプロピル、酢酸ブチルのようなエステル系有機溶剤などがある。これらの有機溶剤は、それぞれ単独で用いても、２種以上を混合して用いてもよい。
【００２７】
この洗浄工程は、有機溶剤を塗工し、短時間その有機溶剤をフィルム表面に保持した後、有機溶剤と共に粘着剤などの異物を掻きとり、乾燥することで行われる。
【００２８】
有機溶剤の塗工については塗工と同時に有機溶剤と共に異物を掻きとることができる、ワイヤーバーコート法、ダイレクトグラビアコート法、リバースグラビアコート法などが好ましく、異物を掻きとる際にフィルム表面に傷をつけないように、これらコート法に用いられるバーやロールの表面に、フッ素化処理、チタン処理、ＤＬＣ（Ｄｉａｍｏｎｄ−ｌｉｋｅ  Ｃａｒｂｏｎ）処理、窒化処理、セラミック処理、金属めっき、合金めっき等の表面処理を施すのがよい。
【００２９】
有機溶剤の塗工量は１〜２０ｇ／ｍ2、より好ましくは１〜１０ｇ／ｍ2、さらに好ましくは２〜８ｇ／ｍ2であり、塗工量が多すぎても洗浄効果は変わらないが、使用する有機溶剤量が膨大になり無駄であり、逆に少なすぎると均一な塗工が困難で目的とする洗浄効果が得られない可能性がある。
【００３０】
有機溶剤が塗工されたシクロオレフィン樹脂フィルム基材２は、自然乾燥または熱をかけて乾燥されるが、この乾燥までの保持時間が長いとシクロオレフィン樹脂フィルム基材２が過度に侵食され、シクロオレフィン樹脂フィルム基材２のヘイズ（ｈａｚｅ）値が高くなったり、またその位相差が変化する可能性があるため、この保持時間は、好ましくは２０秒以内、より好ましくは１０秒以内、さらに好ましくは２〜５秒の範囲内とするのがよい。また、熱をかけて乾燥する場合は、シクロオレフィン樹脂フィルム基材２の変形を防ぐために、シクロオレフィン樹脂のガラス転移点以下の温度で乾燥することが好ましく、１００℃以下の温度で乾燥させるのがより好ましく、３０〜１００℃の範囲がさらに好ましい。
【００３１】
コロナ処理工程は、シクロオレフィン樹脂フィルム基材２とハードコート層３との密着性を高めるために行う。つまり、コロナ処理は、シクロオレフィン樹脂フィルム基材２の表面に親水官能基やラジカル活性種を導入したり、表面が粗面化されることにより密着性が向上するものと考えられている。
【００３２】
このコロナ処理は、電極と支持ロールの隙間でコロナ放電を起こし、その間にシクロオレフィン樹脂フィルム基材２を通過させることにより行われる。しかし、コロナ処理の放電量が多すぎると、特に耐傷性（ａｎｔｉ−ｓｃｒａｔｃｈ）の問題のあるシクロオレフィン樹脂フィルム基材２の表面にとってはコロナキズを発生させたり、微粉末状の異物が発生したりするなどの問題が生じ、ハードコート層３の欠陥による外観不良につながる可能性がある。また放電量が少なすぎると、充分な密着改良効果が得られない。このため、放電量は、１０〜１００Ｗ・ｍｉｎ／ｍ2の範囲が好ましく、さらに好ましくは２０〜１００Ｗ・ｍｉｎ／ｍ2の範囲、より好ましくは４０〜１００Ｗ・ｍｉｎ／ｍ2の範囲がよい。また、電極間隔は、１〜５ｍｍ程度であり、シクロオレフィン樹脂フィルム基材２の搬送速度は、５〜６０ｍ／分程度である。
【００３３】
また、このコロナ処理における酸素濃度については、窒素ガスでパージ（ｐｕｒｇｅ）し、窒素ガス雰囲気化にすることで、酸素濃度を５０００ｐｐｍ以下にするのが好ましく、３００〜５０００ｐｐｍの範囲にするのがさらに好ましい。これは通常大気圧下の酸素濃度では、シクロオレフィン樹脂フィルム基材２の表面に親水官能基やラジカル活性種の導入には有利に働くが、酸化物をはじめとする異物の発生が懸念されるためである。
【００３４】
塗工工程は、洗浄工程およびコロナ処理工程を経たシクロオレフィン樹脂フィルム基材２上に、少なくともバインダーおよび複数の微粒子４、４を含むハードコート層用塗工液を塗工するものであり、塗工後、乾燥し、紫外線露光することで、ハードコート層３か作製される。
【００３５】
この塗工工程においては、長尺のシクロオレフィン樹脂フィルム基材２の全幅塗工、あるいは耳厚（ｆａｔ  ｅｄｇｅ）を防ぐため両端部分に未塗工部分（例えば、２ｍｍ以上の未塗工部分）を残すことができる。この塗工にあたっては、例えば、リバースグラビアコート法、ダイレクトグラビアコート法、ダイコート法、バーコート法、ワイヤーバーコート法、ロールコート法、スピンコート法、ディップコート法、スプレーコート法、ナイフコート法、キスコート法等の方法を用いることができるが、これらの方法に限定されるわけではない。
【００３６】
塗工後の乾燥は、５０〜１２０℃の温度で１０〜１８０秒間程度行うことが好ましく、特に５０〜８０℃の温度で行うのが好ましい。乾燥時間は、長いほどよいが、生産性を考慮すれば、１０〜１２０秒程度とすることがさらに好ましい。
【００３７】
次いで、乾燥後のハードコート層３に紫外線を照射して硬化させることで、微粒子４の凝集体をハードコート層３の表面付近に固定化することができる。紫外線照射装置としては、高圧水銀ランプ、無電極（マイクロ波方式）ランプ、キセノンランプ、メタルハライドランプ、その他任意の紫外線照射装置を用いることができる。紫外線の照射量は、５０〜８００ｍＪ／ｃｍ2の範囲、好ましくは、１００〜３００ｍＪ／ｃｍ2の範囲であるのがよい。
【００３８】
得られたハードコート層３の平均膜厚は、０．５〜１０．０μｍの範囲であることが好ましく、より好ましくは０．７５〜５．０μｍの範囲であるのがよい。平均膜厚が０．５μｍ未満であると、硬度が不充分となる虞があり、１０．０μｍを超えると、ハードコート層３あるいはそのハードコート層３に積層される層にクラックが入ったり、巻き取りも困難になるだけでなく、透明性等の光学特性が低下する虞もある。
【００３９】
このハードコート層３に含まれる微粒子４は、ハードコート層３の平均膜厚より大きい平均粒径の微粒子とすることもできる。もっとも、液晶表示素子あるいは有機ＥＬ素子にタッチパネルとして組み込んだ時、ギラツキ（ｓｐａｒｋｌｅ）、ヘイズ（ｈａｚｅ）で優れたものとするには、ハードコート層３の平均膜厚より小さい平均粒径の微粒子とするのが好ましく、特にサブミクロンサイズの有機微粒子であることが好ましい。そして、微粒子４が、ハードコート層３の平均膜厚より大きい平均粒径の微粒子であったり、ハードコート層３の平均膜厚より小さい平均粒径の微粒子がハードコート層３の表面側に偏在したりすることで、ハードコート層３の表面に凹凸が形成され、これによって、ハードコートフィルム１の耐ブロッキング性（ａｎｔｉ−ｂｌｏｃｋｉｎｇ）が向上する。
【００４０】
以下に、ハードコート層用塗工液について詳細に説明する。ハードコート層用塗工液は、ハードコート層３を形成する硬化性組成物と有機溶剤とからなる。この硬化性組成物は、紫外線によって硬化するものが好ましい。硬化性組成物としては、紫外線硬化性化合物および光（詳しくは、紫外線）重合開始剤を含むバインダー、微粒子４、レベリング剤等を含む紫外線硬化型の組成物であることが好ましい。
【００４１】
微粒子４は、無機微粒子とか有機微粒子とかがあるが、透明性を有するものが好ましい。ここで、無機微粒子としては、例えば、ジルコニア、シリカ、酸化アルミニウム、ニ酸化チタン、酸化カルシウム等を用いることができるが、これらに限定されるわけではない。また、有機微粒子としては、例えば、アクリル系樹脂、スチレン−アクリル系共重合樹脂、スチレン系樹脂、ウレタン樹脂、エポキシ樹脂、シリコーン樹脂、ポリエチレン樹脂、フェノール樹脂等を用いることができるが、これらに限定されるわけではない。また、これらの微粒子４、４は、それぞれ単独で用いてもよいし、２種以上を混合して用いてもよい。
【００４２】
微粒子４としては、バインダーを含む塗工液中では安定に分散され、塗工、乾燥、紫外線照射後には凝集して表面近傍に偏在することが好ましく、そのためにバインダーとの親和性を有し、比重、屈折率の点でバインダーと同様な特性を有することが好ましく、有機微粒子であることが好ましい。
【００４３】
また、微粒子４の平均粒径は、特に限定されることはないが、ハードコート層３の平均膜厚より小さいことが好ましく、それら微粒子４、４が複数個凝集してハードコート層３の表面凹凸を形成することから、好ましくは平均粒径がハードコート層３の平均膜厚の５０％以下、より好ましくは３３％以下であって、その平均粒径は、５０ｎｍ〜５００ｎｍの範囲が好ましく、さらに８０ｎｍ〜４００ｎｍの範囲がより好ましい。ハードコート層３の表面凹凸は、これらの微粒子４、４（有機微粒子）の凝集と偏在によって形成されるが、平均粒径が５０ｎｍ未満では充分な表面凹凸を形成することができない虞があり、平均粒径が５００ｎｍを越えると、ヘイズが上昇する虞がある。
【００４４】
微粒子４の形状は、特に限定されないが球状が好ましく用いられる。平均粒径とは、国際標準化機構規格ＩＳＯ  １３３２０を基にした日本工業規格ＪＩＳ  Ｚ８８２５に従うレーザ回折・散乱法により得られる体積基準の粒子径分布の、算術平均値である。そして、ハードコート層３の平均膜厚とは、ハードコート層３の表面とシクロオレフィン樹脂フィルム基材２との界面からの反射光を分光解析される測定法で得られた膜厚をいう。
【００４５】
微粒子４の添加量は、粒径（平均粒径）によって異なるが、ハードコート層３（つまりは、ハードコート層用塗工液のうち有機溶剤を除いた部分）に対し、１〜２５重量％の範囲が好ましく、２〜２０重量％の範囲がさらに好ましい。もっとも、微粒子４の平均粒径が大きい場合、例えば、ハードコート層３の平均膜厚の５０％より大きい場合には、微粒子４の添加量は、０．０１重量％以上であれば、１重量％未満となってもよい。１重量％未満（微粒子４の平均粒径が大きい場合は、０．０１重量％未満）では表面の凹凸を充分に形成することができず、また、２５重量％を越えるとヘイズ上昇などの問題が発生する懸念がある。
【００４６】
また、微粒子４の不必要な凝集を防ぎ、優れた分散性と分散安定性を確保するため、分散剤を微粒子４に対して、性能に影響のない範囲で適宜配合してもよい。分散剤としては、種々の界面活性剤が挙げられるが、アニオン系、あるいはノニオン系の界面活性剤が好ましい。
【００４７】
レベリング剤は、塗工時の濡れ性（ｗｅｔｔａｂｉｌｉｔｙ）を改良し、乾燥工程において塗膜の均一化を促進させ、干渉縞（ｕｎｅｖｅｎ  ｉｎｔｅｒｆｅｒｅｎｃｅ）やハジキ（ｃｉｓｓｉｎｇ）を防止するためのものである。このレベリング剤としては、シリコーン系やフッ素系のものが挙げられるが、シリコーン系レベリング剤が好ましい。
【００４８】
シリコーン系レベリング剤としては、各種（ポリエーテル、ポリエステル）変性シリコーン、アクリル基を有する各種（ポリエーテル、ポリエステル）変性シリコーン等が挙げられ、特にポリジメチルシロキサン系レベリング剤、例えばジメチルシロキサン、フェニルメチルシロキサン、各種（ポリエーテル、ポリエステル）変性ポリジメチルシロキサン、アクリル基を有する各種（ポリエーテル、ポリエステル）変性ポリジメチルシロキサン等が好ましい。
【００４９】
また、フッ素系レベリング剤としては、フルオロ基、親水基、親油基、紫外線反応性基含有オリゴマー等が用いられる。
【００５０】
レベリング剤は、ハードコート層用塗工液における含有量が、バインダー（詳しくは、紫外線硬化性化合物および光重合開始剤を含むバインダー）に対して０．０１〜５重量％であることが好ましく、０．０５〜２重量％であることがより好ましい。
【００５１】
ハードコート層用塗工液における有機溶剤は、硬化性組成物の、バインダー（詳しくは、紫外線硬化性化合物および光重合開始剤を含むバインダー）、微粒子４、レベリング剤を溶解あるいは分散させ、適正な塗工液の性状にするためのものである。また、有機溶剤を用いて塗工液を希釈することにより、微粒子４を含有するハードコート層３の膜厚（平均膜厚）を適宜調節することもできる。さらに、塗工、乾燥、紫外線照射工程で有機溶剤が揮発することにより、微粒子４（有機微粒子）を凝集させるために、有機溶剤としては微粒子４と親和性が高いもの、例えば溶解度パラメーターδが８〜１１の範囲の有機溶剤を用いるのが好ましい。この範囲の有機溶剤では微粒子４の分散性に優れ、かつ耐ブロッキング性に優れる表面凹凸を有するハードコート層３が得られる。
【００５２】
ハードコート層用塗工液に用いられる有機溶剤としては、例えば、プロピレングリコールモノメチルエーテル（ＰＧＭ）のようなアルコール系の有機溶剤、アセトン、メチルイソブチルケトン（ＭＩＢＫ）、メチルエチルケトン（ＭＥＫ）、シクロヘキサノン（アノン）のようなケトン系の有機溶剤、エチレングリコールモノメチルエーテル、ジエチレングリコールモノブチルエーテルのようなエーテル系有機溶剤、酢酸エチル、酢酸ブチル、乳酸エチル、γ−ブチロラクトン、プロピレングリコールモノメチルエーテルアセテート、プロピレングリコールモノエチルエーテルアセテートのようなエステル系有機溶剤、トルエン、キシレンのような芳香族系の有機溶剤、ジメチルアセトアミド、ジメチルホルムアミド、Ｎ−メチルピロリドンのようなアミド系有機溶剤などがある。このような有機溶剤は単独で用いてもよいし、２種以上を組み合わせて用いても良く、その溶解度パラメーターδが８〜１１の範囲であることが好ましく、溶解度パラメーターδが８〜１０の範囲にあるケトン系あるいはエステル系がさらに好ましい。
【００５３】
ハードコート層用塗工液における有機溶剤の含有量は、硬化性組成物に対し、２０〜９５重量％の範囲内であることが好ましい。この含有量は、ハードコート層用塗工液の粘度やハードコート層３の膜厚（平均膜厚）を考慮して適宜決定できる。
【００５４】
次に、第一の実施の形態における透明導電性フィルム用の長尺のハードコートフィルム１の製造方法の作用効果について説明する。この長尺のハードコートフィルム１の製造方法によると、ハードコート層３は、シクロオレフィン樹脂フィルム基材２の一方の面にのみ設けられる。そして、ハードコート層用塗工液をシクロオレフィン樹脂フィルム基材２の一方の面に塗工する塗工工程に先立ち、コロナ処理と、有機溶剤による洗浄が行われることから、シクロオレフィン樹脂フィルム基材２とハードコート層３との密着性が高まるとともに、外観不良が抑えられる。また、ハードコート層用塗工液に複数の微粒子４、４が含まれる結果、その微粒子４が含まれたハードコート層３を有するハードコートフィルム１は、微粒子４によりハードコート層３の表面に凹凸が形成されることから、耐ブロッキング性が向上する。
【００５５】
そして、ハードコート層３がシクロオレフィン樹脂フィルム基材２の一方の面にのみ設けられることで、塗工工程での塗工が、未塗工部分が生じる場合であっても、その未塗工部分に露出するコロナ処理（つまり、コロナ放電処理）での改質部が、ハードコートフィルム１を巻き取ったとき、互いに接触することがなく、このため、改質部同士の接触によるブロッキングを避けることができる。つまり、コロナ処理した改質部同士は、互いに接着しやすく、滑り性（ｓｌｉｐ  ｐｒｏｐｅｒｔｉｅｓ）も悪く、また耐ブロッキング性が不十分となるが、ハードコート層３を一方の面のみに設けることで、ハードコートフィルム１を巻き取ったとき、この改質部同士が接触することがない。したがって、このハードコートフィルム１は、ハードコート層３、もしくはその反対面側に、後述する保護フィルム７を貼り合せなくても、巻き取ることができる。もっとも、保護フィルム７を貼り合せることは勿論構わず、この場合、この保護フィルム７を形成する材料は、熱処理工程中及び熱処理工程後のカールの制御という観点から、ハードコートフィルム１（詳しくは、シクロオレフィン樹脂フィルム基材２）と、加熱収縮率及び線膨張係数が近い材料が好ましい。
【００５６】
このように、この長尺のハードコートフィルム１の製造方法によれば、塗工工程に先立ち、コロナ処理と有機溶剤による洗浄を行い、塗工液に複数の微粒子４、４を含めることで、シクロオレフィン樹脂フィルム基材２とハードコート層３との密着性が高まり、耐傷性および滑り性が改良されるとともに、汚れ・異物による欠陥に基づく外観不良が抑えられ、かつ、耐ブロッキング性に優れた長尺のハードコートフィルム１を安定的に、低コストで製造することができる。さらに、このハードコートフィルム１に、透明導電層、薄膜金属層、光学調整層等を設けることで、ハンドリング性に優れ、視認性にも優れた透明導電性フィルムとして、静電容量方式、抵抗膜方式等のタッチパネルに適用することにより、低コスト、高品位のタッチパネルを製造することができる。
【００５７】
図２は、本発明の第二の実施の形態を示す。この実施の形態においては、ハードコートフィルム１は、シクロオレフィン樹脂フィルム基材２の両面にハードコート層３を有するが、他は第一の実施の形態とほぼ同様であり、以下に、同様の部分には同一の符号を付して、異なる部分を主に説明する。
【００５８】
このハードコートフィルム１は、透明な長尺のシクロオレフィン樹脂フィルム基材２の両面にハードコート層３を有する。そこで、このハードコートフィルム１の製造方法は、シクロオレフィン樹脂フィルム基材２の一方の面を、窒素ガス雰囲気下でコロナ処理（コロナ放電処理）する第１のコロナ処理工程と、その第１のコロナ処理工程の前後いずれかの工程であって、前記一方の面を、有機溶剤によって洗浄する第１の洗浄工程と、それら第１のコロナ処理工程および第１の洗浄工程の後の工程であって、ハードコート層用塗工液を、前記一方の面に塗工する第１の塗工工程とを有して、それら工程（つまり、第１のコロナ処理工程、第１の洗浄工程および第１の塗工工程）により、前記一方の面に、ハードコート層３としての第１のハードコート層３ａを形成する。そして、第１のハードコート層３ａが設けられたシクロオレフィン樹脂フィルム基材２の他方の面を、窒素ガス雰囲気下でコロナ処理（コロナ放電処理）する第２のコロナ処理工程と、その第２のコロナ処理工程の前後いずれかの工程であって、前記他方の面を、有機溶剤によって洗浄する第２の洗浄工程と、それら第２のコロナ処理工程および第２の洗浄工程の後の工程であって、ハードコート層用塗工液を、前記他方の面に塗工する第２の塗工工程とを有して、それら工程（つまり、第２のコロナ処理工程、第２の洗浄工程および第２の塗工工程）により、前記他方の面に、ハードコート層３としての第２のハードコート層３ｂを形成する。
【００５９】
ここで、第１の塗工工程と第２の塗工工程の少なくとも一方の塗工工程におけるハードコート層用塗工液は、第一の実施の形態のハードコート層用塗工液と同様に、少なくともバインダーおよび複数の微粒子４、４を含む。図示実施の形態においては、第１の塗工工程におけるハードコート層用塗工液（つまり、第１のハードコート層３ａ）は、バインダーおよび複数の微粒子４、４を含み、第２の塗工工程におけるハードコート層用塗工液（つまり、第２のハードコート層３ｂ）は、微粒子４を含んでいない。もっとも、第２の塗工工程におけるハードコート層用塗工液（つまり、第２のハードコート層３ｂ）が、バインダーおよび複数の微粒子４、４を含み、第１の塗工工程におけるハードコート層用塗工液（つまり、第１のハードコート層３ａ）が、微粒子４を含んでいなくてもよい。また、両方のハードコート層用塗工液（つまり、第１および第２のハードコート層３ａ、３ｂ）が複数の微粒子４、４を含んでいてもよい。
【００６０】
そして、第１の塗工工程と第２の塗工工程の少なくとも一方の塗工工程（つまり、いずれか一方の塗工工程、または両方の塗工工程）における塗工は、長尺のシクロオレフィン樹脂フィルム基材２の全幅に行う。
【００６１】
詳細には、第１の洗浄工程および第２の洗浄工程は、シクロオレフィン樹脂フィルム基材２の一方面あるいは他方の面である表面に、第一の実施の形態の洗浄工程と同様に、有機溶剤を１〜２０ｇ／ｍ2塗工し、その塗工の後またはその塗工と同時に、その塗工した有機溶剤を掻き取り、その表面を乾燥する。そして、第１のコロナ処理工程および第２のコロナ処理工程は、第一の実施の形態のコロナ処理工程と同様に、窒素ガス雰囲気下における酸素濃度が、５０００ｐｐｍ以下で、放電量が、１０〜１００Ｗ・ｍｉｎ／ｍ2の範囲にある。
【００６２】
次に、第二の実施の形態における透明導電性フィルム用の長尺のハードコートフィルム１の製造方法の作用効果について説明する。この長尺のハードコートフィルム１の製造方法によると、ハードコート層３は、シクロオレフィン樹脂フィルム基材２の両面に設けられる。そして、ハードコート層用塗工液をシクロオレフィン樹脂フィルム基材２の一方の面とか他方の面に塗工する塗工工程に先立ち、コロナ処理と、有機溶剤による洗浄が行われることから、シクロオレフィン樹脂フィルム基材２とハードコート層３ａ、３ｂとの密着性が高まるとともに、外観不良が抑えられる。また、第１の塗工工程と第２の塗工工程の少なくとも一方の塗工工程におけるハードコート層用塗工液に複数の微粒子４、４が含まれる結果、その微粒子４が含まれたハードコート層３を有するハードコートフィルム１は、微粒子４によりハードコート層３の表面に凹凸が形成されることから、耐ブロッキング性が向上する。
【００６３】
そして、第１の塗工工程と第２の塗工工程の少なくとも一方の塗工工程における塗工が、シクロオレフィン樹脂フィルム基材２の全幅に対して行われることで、いずれかの塗工工程における塗工が、未塗工部分が生じる場合であっても、その未塗工部分に露出するコロナ処理（つまり、コロナ放電処理）での改質部が、ハードコートフィルム１を巻き取ったとき、互いに接触することがなく、このため、改質部同士の接触によるブロッキングを避けることができる。つまり、コロナ処理した改質部同士は、互いに接着しやすく、滑り性も悪く、また耐ブロッキング性が不十分となるが、第１のハードコート層３ａと第２のハードコート層３ｂのいずれか一方または両方をシクロオレフィン樹脂フィルム基材２の全幅に設けることで、ハードコートフィルム１を巻き取ったとき、改質部同士が接触することがない。したがって、このハードコートフィルム１は、第１もしくは第２のハードコート層３ａ、３ｂに、後述する保護フィルム７を貼り合せなくても、巻き取ることができる。もっとも、保護フィルム７を貼り合せることは勿論構わず、この場合、この保護フィルム７を形成する材料は、熱処理工程中及び熱処理工程後のカールの制御という観点から、ハードコートフィルム１（詳しくは、シクロオレフィン樹脂フィルム基材２）と、加熱収縮率及び線膨張係数が近い材料が好ましい。
【００６４】
このように、この長尺のハードコートフィルム１の製造方法によれば、塗工工程に先立ち、コロナ処理と有機溶剤による洗浄を行い、少なくとも一方の塗工液に複数の微粒子４、４を含めることで、シクロオレフィン樹脂フィルム基材２とハードコート層３ａ、３ｂとの密着性が高まり、耐傷性および滑り性、ならびに、汚れ・異物等による欠陥・外観不良が抑えられ、かつ、耐ブロッキング性に優れた長尺のハードコートフィルム１を安定的に、低コストで製造することができる。さらに、このハードコートフィルム１に、透明導電層、薄膜金属層、光学調整層等を設けることで、ハンドリング性に優れ、視認性にも優れた透明導電性フィルムとして、静電容量方式、抵抗膜方式等のタッチパネルに適用することにより、低コスト、高品位のタッチパネルを製造することができる。
【００６５】
なお、本発明は、上述した実施の形態に限定されるわけではなく、その他種々の変更が可能である。例えば、図３に示すように、第１の実施の形態に示すハードコートフィルム１に対し、ハードコート層３の表面に、光学調整層６が設けられてもよい。図示実施の形態においては、光学調整層６は、高屈折率層６ａと低屈折率層６ｂとの二層からなるが、勿論一層からなっても構わない。ここで、高屈折率層６ａにおいては、金属酸化微粒子を含んでもよい。また、この実施の形態においては、シクロオレフィン樹脂フィルム基材２の他方の面に、保護フィルム７が貼り合わされている。保護フィルム７は、基材となるプラスチックフィルム基材７ａの一方の面に粘着層７ｂを有する。そして、この図３に示すように、ハードコートフィルム１における光学調整層６の表面に、透明導電層８が設けられて、透明導電性フィルムが形成される。
【００６６】
また、図４に示すように、第二の実施の形態に示すハードコートフィルム１においても、同様に、光学調整層６が設けられてもよく、また、保護フィルム７が、ハードコート層３（図示実施の形態においては、第２のハードコート層３ｂ）の表面に貼り合わされてもよい。そして、ハードコートフィルム１における光学調整層６の表面に、透明導電層８が設けられて、透明導電性フィルムが形成される。
【実施例】
【００６７】
以下、実施例により本発明をさらに具体的に説明する。
【００６８】
＜実施例１＞
（溶剤洗浄およびコロナ処理）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、連続してＤＬＣ（ｄｉａｍｏｎｄ−ｌｉｋｅ  ｃａｒｂｏｎ）処理されたグラビアロールを用いたリバースグラビアコーターで、前記シクロオレフィン樹脂フィルム基材２の一方の面の全幅に渡り有機溶剤であるメチルエチルケトン（ＭＥＫ）を５ｇ／ｍ2となるよう塗工し掻き取り、３秒後に６０℃の空気を１２秒間吹きつけて乾燥することで、溶剤洗浄を行い、直ちにコロナ照射機（春日電機株式会社製）を用いて、前記溶剤洗浄をした面にコロナ処理を行った。コロナ処理の処理条件は、窒素ガス雰囲気下で酸素濃度１０００ｐｐｍ以下、電極間隔２ｍｍ、出力強度１．５ｋＷで、放電量は４４Ｗ・ｍｉｎ／ｍ2とした。
【００６９】
（ハードコート層用塗工液（１）の調整）
ＳＵＳ（ステンレス鋼）製容器に、アクリル樹脂系微粒子を含有するアクリレート化合物（アイカ工業株式会社製、商品名：アイカアイトロンＺ−７３９Ｌ、固形分濃度５５重量％、平均粒径１２０ｎｍ）を６５．４ｋｇ、ポリエーテル変性シリコーン系レベリング剤（東レ・ダウコーニング株式会社製、商品名：Ｌ−７２０、固形分濃度１００重量％）を０．０３ｋｇ、シクロヘキサノン：メチルイソブチルケトン（ＭＩＢＫ）＝４：１（重量比）となる溶剤３４．５ｋｇを加え、全体が均一に混合されるよう撹拌を行い、ハードコート層用塗工液（１）を調整した。
【００７０】
（ハードコートフィルム（１）の作製）
上記のフィルム基材２の溶剤洗浄・コロナ処理を行った面に、上記ハードコート層用塗工液（１）により、ハードコート層３の平均膜厚が１．５μｍとなるよう、リバースグラビア塗工方式で両端５ｍｍの未塗工部分を残して塗工を行い、その後７０℃で９０秒間乾燥を行い、次いで、高圧水銀ランプを用いて、光量２００ｍＪ／ｃｍ２の条件で紫外線を照射しハードコート層３を硬化させ、保護フィルムを用いることなく巻き上げて、一方の面にのみハードコート層３を有するハードコートフィルム（１）を作製した。
【００７１】
＜比較例１＞
溶剤洗浄を行わなかった以外は全く実施例１と同様にして、一方の面にのみハードコート層３を有する比較例のハードコートフィルム（１）を作製した。
【００７２】
＜比較例２＞
溶剤洗浄の代わりに、粘着ロールを用いて表面をクリーニングした以外は全く実施例１と同様にして、一方の面にのみハードコート層３を有する比較例のハードコートフィルム（２）を作製した。
【００７３】
＜比較例３＞
溶剤洗浄の代わりに、水洗浄を行なった以外は全く実施例１と同様にして、一方の面にのみハードコート層３を有する比較例のハードコートフィルム（３）を作製した。
【００７４】
＜実施例２＞
溶剤洗浄に使用する有機溶剤をイソプロピルアルコール（ＩＰＡ）に変更し、硬質クロムめっき処理されたグラビアロールを用いた以外は全く実施例１と同様にして、一方の面にのみハードコート層３を有するハードコートフィルム（２）を作製した。
【００７５】
＜実施例３＞
溶剤洗浄に使用する有機溶剤をメチルイソブチルケトン（ＭＩＢＫ）：メチルエチルケトン（ＭＥＫ）＝１：９（重量比）に替えた以外は全く実施例１と同様にして、一方の面にのみハードコート層３を有するハードコートフィルム（３）を作製した。
【００７６】
＜実施例４＞
（溶剤洗浄およびコロナ処理）
実施例１で作製したハードコートフィルム（１）のハードコート層３（第１のハードコート層３ａ）を設けていない反対側に、ＤＬＣ（ｄｉａｍｏｎｄ−ｌｉｋｅ  ｃａｒｂｏｎ）処理されたグラビアロールを用いたリバースグラビアコーターで全幅に渡りメチルイソブチルケトン（ＭＩＢＫ）を２．５ｇ／ｍ2となるよう塗工し掻き取った後、４秒後に７０℃の空気を１５秒間吹きつけて乾燥し、直ちにコロナ照射機（春日電機株式会社製）を用いて、前記溶剤洗浄を行った面にコロナ処理を行った。コロナ処理の処理条件は、窒素ガス雰囲気下で酸素濃度５０００ｐｐｍ以下、電極間隔２ｍｍ、出力強度２．０ｋＷで、放電量は７８Ｗ・ｍｉｎ／ｍ2とした。
【００７７】
（ハードコートフィルム（４）の作製）
上記の溶剤洗浄・コロナ処理を行った面に、実施例１のハードコート層用塗工液（１）を平均膜厚が２．０μｍとなるよう全幅塗工する（耳部を残さない）以外は全く実施例１と同様にして第２のハードコート層３ｂを設け、両面にハードコート層３を有するハードコートフィルム（４）を作製した。
【００７８】
＜実施例５＞
（ハードコートフィルム（５）の作製）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、そのシクロオレフィン樹脂フィルムの一方の面に実施例４の第２のハードコート層３ｂと全く同様の溶剤洗浄、コロナ処理、ハードコート層塗工を行って第１のハードコート層３ａを設け、反対側の他方の面に、両端の未塗工部分を２ｍｍとする以外は実施例１と全く同様の溶剤洗浄、コロナ処理、ハードコート層塗工を行って第２のハードコート層３ｂを設け、両面にハードコート層３を有するハードコートフィルム（５）を作製した。
【００７９】
＜実施例６＞
（溶剤洗浄およびコロナ処理）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、連続して硬質クロムめっき処理されたグラビアロールを用いたリバースグラビアコーターで、前記シクロオレフィン樹脂フィルム基材２の一方の面の全幅に渡りイソプロピルアルコール（ＩＰＡ）を７．５ｇ／ｍ2となるよう塗工し掻き取り、５秒後に１００℃の空気を５秒間吹きつけて乾燥することで、溶剤洗浄を行い、直ちにコロナ照射機（春日電機株式会社製）を用いて、前記溶剤洗浄をした面にコロナ処理を行った。コロナ処理の処理条件は、窒素ガス雰囲気下酸素濃度５００ｐｐｍ以下、電極間隔２ｍｍ、出力強度２．０ｋＷで、放電量は９８Ｗ・ｍｉｎ／ｍ2とした。
（ハードコート層用塗工液（２）の調整）
【００８０】
ＳＵＳ製容器に、アクリレート化合物（アイカ工業株式会社製：アイカアイトロンＺ−７７２ＵＨ  固形分濃度５７重量％）２９．７９ｋｇ、微粒子（綜研化学株式会社製、ＭＸ−１５０、平均粒径１５００ｎｍ）０．０２ｋｇ、メチルイソブチルケトン（ＭＩＢＫ）：プロピレングリコールモノメチルエーテル（ＰＧＭ）＝１：１（重量比）  ７０．０４ｋｇを加え、全体が均一になるよう撹拌を行ない、ハードコート層用塗工液（２）を調整した。
【００８１】
（ハードコートフィルム（６）の作製）
上記のフィルム基材２の溶剤洗浄・コロナ処理を行った面に、上記ハードコート層用塗工液（２）により、ハードコート層３の平均膜厚が１．０μｍとなるよう、リバースグラビア塗工方式で両端５ｍｍの未塗工部分を残して塗工を行い、その後１００℃で９０秒間乾燥し、次いで、高圧水銀ランプを用いて、光量２００ｍＪ／ｃｍ２の条件で紫外線を照射しハードコート層３を硬化させ、保護フィルムを用いることなく巻き上げて、一方の面にのみハードコート層３を有するハードコートフィルム（６）を作製した。
【００８２】
＜実施例７＞
（溶剤洗浄およびコロナ処理）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、連続してＤＬＣ（ｄｉａｍｏｎｄ−ｌｉｋｅ  ｃａｒｂｏｎ）処理されたグラビアロールを用いたリバースグラビアコーターで、前記シクロオレフィン樹脂フィルム基材２の一方の面の全幅に渡りメチルエチルケトン（ＭＥＫ）を２．０ｇ／ｍ2となるよう塗工し掻き取り、２秒後に３０℃の空気を２秒間吹きつけて乾燥することで、溶剤洗浄を行い、直ちにコロナ照射機（春日電機株式会社製）を用いて、前記溶剤洗浄をした面にコロナ処理を行った。コロナ処理の処理条件は、窒素ガス雰囲気下酸素濃度３０００ｐｐｍ以下、電極間隔２ｍｍ、出力強度３．０ｋＷで、放電量は５８Ｗ・ｍｉｎ／ｍ2とした。
【００８３】
（ハードコートフィルム（７）の作製）
上記のフィルム基材２の溶剤洗浄・コロナ処理を行った面に、実施例６のハードコート層用塗工液（２）により、平均膜厚が１．２μｍとなるよう全幅塗工する以外は実施例６と全く同様にして、一方の面にのみハードコート層３を有するハードコートフィルム（７）を作製した。
【００８４】
＜比較例４＞
実施例１において、コロナ処理を行わなかった以外は全く同様にして、一方の面にのみハードコート層３を有する比較例のハードコートフィルム（４）を作製した。
【００８５】
＜比較例５＞
実施例４において、最初のハードコート層３ａ、および反対側のハードコート層３ｂのどちらも両端５ｍｍの未塗工部分を残して塗工する以外は全く同様にして、両面にハードコート層３を有する比較例のハードコートフィルム（５）を作製した。
【００８６】
＜実施例８＞
（コロナ処理および溶剤洗浄）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、直ちにコロナ照射機（春日電機株式会社製）を用いて、コロナ処理を行った。処理条件は、窒素ガス雰囲気下酸素濃度１０００ｐｐｍ以下、電極間隔２ｍｍ、出力強度１．５ｋＷで、放電量は４４Ｗ・ｍｉｎ／ｍ2とした。その後すぐ連続してセラミック処理されたグラビアロールを用いたリバースグラビアコーターで全幅に渡りメチルエチルケトン（ＭＥＫ）を５．０ｇ／ｍ2となるよう塗工し掻き取った後、５秒後に６０℃の空気を３秒間吹きつけて乾燥することで、溶剤洗浄を行った。
【００８７】
（ハードコートフィルム（８）の作製）
上記のフィルム基材２のコロナ処理・溶剤洗浄を行った面に、実施例６のハードコート層用塗工液（２）により、実施例６と全く同様にして、一方の面にのみハードコート層３を有するハードコートフィルム（８）を作製した。
【００８８】
＜実施例９＞
（コロナ処理および溶剤洗浄）
コーティングラインの巻出側にフィルム基材２として、シクロオレフィン樹脂フィルム（日本ゼオン株式会社製、商品名：ゼオノアフィルムＺＦ１６、厚み１００μｍ）の長尺フィルム基材を設置し、コーティングラインとは別のフィルム巻取機によりポリエチレン製の保護フィルムを剥がした後、前記シクロオレフィン樹脂フィルム基材２の一方の面を連続してコロナ処理を行った。処理条件は、窒素ガス雰囲気下酸素濃度３０００ｐｐｍ以下、電極間隔２ｍｍ、出力強度３．０ｋＷで、放電量は５８Ｗ・ｍｉｎ／ｍ2とした。その後、硬質クロムめっき処理されたグラビアロールを用いたリバースグラビアコーターで前記一方の面の全幅に渡りメチルエチルケトン（ＭＥＫ）を２．０ｇ／ｍ2となるよう塗工し掻き取った後、２秒後に３０℃の空気を２秒間吹きつけて乾燥することで、溶剤洗浄を行った。
【００８９】
（ハードコートフィルム（９）の作製）
上記のフィルム基材２のコロナ処理・溶剤洗浄を行った面に、実施例１のハードコート層用塗工液（１）により、平均膜厚が１．５μｍとなるよう全幅塗工する以外は実施例１と全く同様にして、一方の面にのみハードコート層３を有するハードコートフィルム（９）を作製した。
【００９０】
＜実施例１０＞
（光学調整層付きハードコートフィルム（１）の作製）
実施例１で作製された一方の面にのみハードコート層３を有するハードコートフィルム（１）のハードコート層３側に、酸化ジルコニウムを含有する光学調整層６の積層を行ない、光学調整層付きハードコートフィルム（１）を作製した。
【００９１】
＜実施例１１＞
（光学調整層付きハードコートフィルム（２）の作製）
実施例４で作製された両面にハードコート層３を有するハードコートフィルム（４）の第１のハードコート層３ａ側に、酸化ジルコニウムを含有する光学調整層６の積層を行ない、光学調整層付きハードコートフィルム（２）を作製した。
【００９２】
＜実施例１２＞
（保護フィルム付きハードコートフィルム（１）の作製）
実施例４で作製された両面にハードコート層３を有するハードコートフィルム（４）の第２のハードコート層３ｂ側に、粘着層７ｂを有する保護フィルム７の貼り合せを行ない、保護フィルム付きハードコートフィルム（１）を作製した。
【００９３】
＜実施例１３＞
（保護フィルムおよび光学調整層付きハードコートフィルム（１）の作製）
実施例１０で作製された光学調整層付きハードコートフィルム（１）の光学調整層６ではない面側に、粘着層７ｂを有する保護フィルム７の貼り合せを行ない、保護フィルムおよび光学調整層付きハードコートフィルム（１）を作製した。
【００９４】
［ハードコートフィルムの評価］
（耐ブロッキング性）
作製した長尺のハードコートフィルムから、Ａ４サイズのサンプルを切り出し、１０枚を表裏が重なるように重ね合わせ、２５℃／６０％の恒温恒湿条件下で、１０ｋｇの荷重を７２時間与え、フィルム同士の接着性を目視で観察した。その結果全く接着していないもの○（耐ブロッキング性良好）、一部でも接着しているものを×（耐ブロッキング性不良）と判断した。
【００９５】
（密着性）
作製した長尺のハードコートフィルムをＪＩＳ  Ｋ５６００  塗料一般試験方法を用いて密着確認を行ない、密着して剥がれがないものを○（密着性良好）、剥がれが認められるものを×（密着性不良）と判断した。
【００９６】
（外観）
作製した長尺のハードコートフィルムをインライン欠陥検査装置（株式会社メック製、ＬＳＣ−６０００）を用いて、１００ｍ以上検査を行ない、検出された欠陥の内０．１５ｍｍ角以上のものを欠陥としてカウントを行なった。
【００９７】
その結果、５個／ｍ2以下のものを○（問題なく使用出来る）、５〜３０個／ｍ2のものを△（使用することは可能）、３０個／ｍ2以上のものを×（使用不可）と判断した。
【００９８】
［結果］
実施例および比較例の製造方法によって作製されたハードコート層３を有するハードコートフィルムの性能を下記表１、表２に示す。
【００９９】
表１から、有機溶剤による洗浄を行うことで外観不良が抑えられることが分かる。有機溶剤による洗浄を行わない、あるいはその代わりに粘着ロールで表面をクリーニングする、水で洗浄を行う等の方法では、外観不良が抑えられないことが明らかとなった。
【０１００】
またシクロオレフィン樹脂フィルム基材２をコロナ処理することにより、ハードコート層３との密着性が改良されるが、コロナ処理を行わないと、密着性に問題が残されることも明らかとなった。
【０１０１】
また両面にハードコート層３を設ける場合、両面とも未塗工部分を残して塗工をすると、コロナ処理した面同士が接着することになるので、少なくともいずれか一方の面は全幅にわたって塗工することが必要であることが明らかとなった。
【０１０２】
さらに表２から、溶剤洗浄、コロナ処理の順序については、どちらを先に実施してもハードコートフィルムの性能としては、同様の性能が得られることが明らかとなった。
【０１０３】
【表１】
2018043236.tif 000003
【０１０４】
【表２】
2018043236.tif 000004
【符号の説明】
【０１０５】
１  ハードコートフィルム
２  シクロオレフィン樹脂フィルム基材
３  ハードコート層
３ａ  第１のハードコート層
３ｂ  第２のハードコート層
４  微粒子
【図１】
2018043236.tif 000005
【図２】
2018043236.tif 000006
【図３】
2018043236.tif 000007
【図４】
2018043236.tif 000008